(57)【要約】      （修正有）【課題】  有機溶剤や油類等の有害物質の埋設ポリエチレン管への浸透防止効果を大幅に向上させることができる有害物質浸透防止スリーブを提供する。【解決手段】  ポリエチレン樹脂またはポリエチレン樹脂を主体とする樹脂からなる第１層１、ナイロン樹脂またはナイロン樹脂を主体とする樹脂からなる第２層２、エチレン−ビニルアルコール共重合体樹脂またはエチレン−ビニルアルコール共重合体樹脂を主体とする樹脂からなる第３層３、ポリエチレン樹脂またはポリエチレン樹脂を主体とする樹脂からなる第４層の順に積層され、第３層３と第４層４とは、接着剤５を介して積層されている。【選択図】  図１
2005061620.tif 000002
【特許請求の範囲】
【請求項１】
ポリエチレン樹脂またはポリエチレン樹脂を主体とする樹脂からなる第１層、ナイロン樹脂またはナイロン樹脂を主体とする樹脂からなる第２層、エチレン−ビニルアルコール共重合体樹脂またはエチレン−ビニルアルコール共重合体樹脂を主体とする樹脂からなる第３層、ポリエチレン樹脂またはポリエチレン樹脂を主体とする樹脂からなる第４層の順に積層され、前記第３層と前記第４層とは、接着剤を介して接着されていることを特徴とする、管の周囲を覆う有害物質浸透防止スリーブ。
【請求項２】
ナイロン樹脂またはナイロン樹脂を主体とする樹脂からなる第１層、エチレン−ビニルアルコール共重合体樹脂またはエチレン−ビニルアルコール共重合体樹脂を主体とする樹脂からなる第２層、ポリエチレン樹脂またはポリエチレン樹脂を主体とする樹脂からなる第３層の順に積層され、前記第１層と前記第２層、および、前記第２層と前記第３層とは、それぞれ接着剤を介して接着されていることを特徴とする、管の周囲を覆う有害物質浸透防止スリーブ。
【請求項３】
前記管は、ポリエチレンからなることを特徴とする、請求項１または２記載の、管の周囲を覆う有害物質浸透防止スリーブ。
【発明の詳細な説明】
【技術分野】
【０００１】
この発明は、有害物質浸透防止スリーブ、特に、ポリエチレン製埋設水道管内に、地中の有機溶剤や油類等の有害物質が浸透することを確実に防止することができる有害物質浸透防止スリーブに関するものである。
【背景技術】
【０００２】
例えば、水道管が、有機溶剤や油類等の有害物質により汚染された地中に埋設されている場合、有害物質が水道管内に浸透して、飲料水を汚染する恐れがあった。このような有害物質の水道管内への浸透現象は、水道管がポリエチレン製の場合、特に、問題となっていた。しかしながら、ポリエチレン管は、鋳鉄ダクタイル管等に比べて、耐震性、柔軟性、耐食性等に富むといった特徴を有するので、水道管として広く使用されている。
【０００３】
上述したポリエチレン管への有害物質の浸透を防止するために、特開２００１−２０８２８６号公報（特許文献１）には、線状低密度ポリエチレン、ポリエチレン、ナイロン、ポリエチレン、線状低密度ポリエチレンの順に５層に積層された積層体からなるスリーブが開示されている。以下、この技術を従来技術という。
【０００４】
上記従来技術によれば、５層に積層された積層体からなるスリーブによりポリエチレン管を覆うことによって、有機溶剤や油類等の有害物質が地中に埋設された水道管内に浸透することをある程度防止できる。
【０００５】
【特許文献１】特開２００１−２０８２８６号公報
【発明の開示】
【発明が解決しようとする課題】
【０００６】
しかしながら、埋設管へのさらなる有害物質の浸透防止効果の向上が望まれていた。
【０００７】
従って、この発明の目的は、有機溶剤や油類等の有害物質の埋設管への浸透量を大幅に減少させることができる有害物質浸透防止スリーブを提供することにある。
【課題を解決するための手段】
【０００８】
請求項１記載の発明は、ポリエチレン樹脂またはポリエチレン樹脂を主体とする樹脂からなる第１層、ナイロン樹脂またはナイロン樹脂を主体とする樹脂からなる第２層、エチレン−ビニルアルコール共重合体樹脂またはエチレン−ビニルアルコール共重合体樹脂を主体とする樹脂からなる第３層、ポリエチレン樹脂またはポリエチレン樹脂を主体とする樹脂からなる第４層の順に積層され、前記第３層と前記第４層とは、接着剤を介して接着されていることに特徴を有するものである。
【０００９】
請求項２記載の発明は、ナイロン樹脂またはナイロン樹脂を主体とする樹脂からなる第１層、エチレン−ビニルアルコール共重合体樹脂またはエチレン−ビニルアルコール共重合体樹脂を主体とする樹脂からなる第２層、ポリエチレン樹脂またはポリエチレン樹脂を主体とする樹脂からなる第３層の順に積層され、前記第１層と前記第２層、および、前記第２層と前記第３層とは、それぞれ接着剤を介して接着されていることに特徴を有するものである。
【００１０】
請求項３記載の発明は、管は、ポリエチレンからなることに特徴を有するものである。
【発明の効果】
【００１１】
以上説明したように、この発明のスリーブによれば、ポリエチレン樹脂またはポリエチレン樹脂を主体とする樹脂、ナイロン樹脂またはナイロン樹脂を主体とする樹脂、エチレン−ビニルアルコール共重合体樹脂またはエチレン−ビニルアルコール共重合体樹脂を主体とする樹脂、接着剤、ポリエチレン樹脂またはポリエチレン樹脂を主体とする樹脂の順に積層するか、あるいは、ナイロン樹脂またはナイロン樹脂を主体とする樹脂、接着剤、エチレン−ビニルアルコール共重合体樹脂またはエチレン−ビニルアルコール共重合体樹脂を主体とする樹脂、接着剤、ポリエチレン樹脂またはポリエチレン樹脂を主体とする樹脂の順に積層することによって、有機溶剤や油類等の有害物質の水道管内への浸透量を著しく軽減することができるといった有用な効果がもたらされる。
【発明を実施するための最良の形態】
【００１２】
次に、この発明の有害物質浸透防止スリーブの一実施態様を、図面を参照しながら説明する。
【００１３】
図１は、この発明の有害物質浸透防止スリーブを示す部分断面図である。
【００１４】
図１において、１は、ポリエチレン樹脂またはポリエチレン樹脂を主体とする樹脂からなる第１層、２は、第１層１上に積層されたナイロン樹脂またはナイロン樹脂を主体とする樹脂からなる第２層、３は、第２層２上に積層されたエチレン−ビニルアルコール共重合体樹脂またはエチレン−ビニルアルコール共重合体樹脂を主体とする樹脂からなる第３層、４は、ポリエチレン樹脂またはポリエチレン樹脂を主体とする樹脂からなる第４層であり、マレイン酸変性ポリエチレン等からなる接着剤５を介して第３層３上に積層されている。
【００１５】
ポリエチレン樹脂またはポリエチレン樹脂を主体とする樹脂からなる第１層１および第４層４は、管埋設時に生じる第２層２および第３層３の損傷を防止する保護層としての機能を有している。また、ポリエチレン樹脂またはポリエチレン樹脂を主体とする樹脂は、ナイロン樹脂またはナイロン樹脂を主体とする樹脂との接着性を向上させるために部分的に変性させても良い。ナイロン樹脂またはナイロン樹脂を主体とする樹脂からなる第２層２は、有機溶剤や油類等の有害物質の浸透防止機能、スリーブの強度向上機能、および、第１層１と第３層３との融着機能を有している。また、ナイロン樹脂またはナイロン樹脂を主体とする樹脂と、エチレン−ビニルアルコール共重合体樹脂またはエチレン−ビニルアルコール共重合体樹脂を主体とする樹脂との接着性は良好である。
【００１６】
第３層３を構成するエチレン−ビニルアルコール共重合体樹脂中のポリビニルアルコール成分は、第２層２を構成するナイロン樹脂と共に有機溶剤や油類等の有害物質のポリエチレン管内への優れた浸透防止効果を有し、この効果は、ナイロンよりもさらに強力である。この理由は、ポリビニルアルコールのＯＨ基が分子間水素結合を生成して、分子間隔が狭くなることにある。
【００１７】
また、エチレン−ビニルアルコール共重合体樹脂中のポリエチレン成分は、優れた成形性を有する。従って、この発明に係るスリーブは、共押出しで筒状に容易に成形可能であり、このスリーブをポリエチレン製水道管に被せれば、有機溶剤や油類等の有害物質の水道管内への浸透を確実に防止することができる。
【００１８】
なお、ナイロン樹脂またはナイロン樹脂を主体とする樹脂からなる層は、前記保護層として使用することもできる。例えば、図２に示すように、ナイロン樹脂またはナイロン樹脂を主体とする樹脂からなる第１層６、エチレン−ビニルアルコール共重合体樹脂またはエチレン−ビニルアルコール共重合体樹脂を主体とする樹脂からなる第２層７、ポリエチレン樹脂またはポリエチレン樹脂を主体とする樹脂からなる第３層８の順に積層し、第２層２と第３層３、および、第３層３と第４層４とをそれぞれ接着剤５を介して接着しても良い。ナイロン樹脂またはナイロン樹脂を主体とする樹脂からなる第１層６とエチレン−ビニルアルコール共重合体樹脂またはエチレン−ビニルアルコール共重合体樹脂を主体とする樹脂からなる第２層７とは、接着剤５を介して、より強固に接着される。この場合、ナイロン樹脂またはナイロン樹脂を主体とする樹脂からなる第１層６は、有機溶剤や油類等の有害物質の浸透防止機能、スリーブの強度向上機能を有している。
【００１９】
この発明のスリーブは、直管部以外に、曲管、分岐管、分水栓、仕切弁等の各種異形管に適用することができ、これらをこの発明のスリーブによって覆えば、有機溶剤や油類等の有害物質の浸透を確実に防止することができる。
【００２０】
次に、この発明のスリーブによる有害物質浸透防止効果を実証するために、以下の試験を実施した。
【００２１】
実施例１
内部に水を入れた呼び径７５ｍｍの配水用ポリエチレン管の外側を、図１に示す、膜厚０．１ｍｍの有害物質浸透防止スリーブによって覆い、１００％トリクロロエチレン液中に浸漬した。
【００２２】
実施例２
内部に水を入れた呼び径７５ｍｍの配水用ポリエチレン管の外側を、図２に示す、膜厚０．１ｍｍの有害物質浸透防止スリーブによって覆い、１００％トリクロロエチレン液中に浸漬した。
【００２３】
比較例１
内部に水を入れた呼び径７５ｍｍの配水用ポリエチレン管の外側を、ポリエチレン樹脂、接着剤、ナイロン樹脂、接着剤、ポリエチレン樹脂の順に積層された、膜厚０．１ｍｍの有害物質浸透防止スリーブによって覆い、１００％トリクロロエチレン液中に浸漬した。
【００２４】
比較例２
内部に水を入れた呼び径７５ｍｍの配水用ポリエチレン管の外側を、１００％トリクロロエチレン液中に浸漬した。
【００２５】
そして、上記各例について、定期的に内部の水中のトリクロロエチレン濃度をガスクロマトグラフによって測定した。この結果を、表１に示す。なお、各ポリエチレン管のトリクロロエチレン液中への浸漬状態は、図３に示す通りであった。
【００２６】
【表１】
2005061620.tif 000003
【００２７】
表１から明らかなように、この発明のスリーブにより配水用ポリエチレン管を覆った実施例１および２は、何れも、比較例１および２に比べて、有機溶剤の浸透が極めて小さいことが分かった。
【図面の簡単な説明】
【００２８】
【図１】この発明の有害物質浸透防止スリーブを示す部分断面図である。
【図２】この発明の別の有害物質浸透防止スリーブを示す部分断面図である。
【図３】ポリエチレン管のトリクロロエチレン液中への浸漬状態を示す図である。
【符号の説明】
【００２９】
１：第１層（ポリエチレン樹脂層）
２：第２層（ナイロン樹脂層）
３：第３層（エチレン−ビニルアルコール共重合体樹脂層）
４：第４層（ポリエチレン樹脂層）
５：接着剤
６：第１層（ナイロン樹脂層）
７：第２層（エチレン−ビニルアルコール共重合体樹脂層）
８：第３層（ポリエチレン樹脂層）
【図１】
2005061620.tif 000004
【図２】
2005061620.tif 000005
【図３】
2005061620.tif 000006